(57)【特許請求の範囲】
【請求項１】
１〜２０μｍの直径を有する、改質されていないロウから成る粒子０．０５〜０．５質量％を含有することを特徴とする、陰極析出可能の水性電着塗料。
【請求項２】
ロウ粒子が改質されていないポリオレフィンロウから成る、請求項１記載の電着塗料。
【請求項３】
ロウ粒子が改質されていないポリエチレンロウから成る、請求項２記載の電着塗料。
【請求項４】
ロウ粒子が改質されていないポリプロピレンロウから成る、請求項２記載の電着塗料。
【請求項５】
導電性支持体を被覆するに当り、
（１）支持体を陰極析出可能の水性電着塗料中に浸漬し、
（２）支持体を陰極として接続し、
（３）直流によって支持体上に皮膜を析出し、
（４）被覆された支持体を電着塗料から取出しかつ
（５）析出された塗膜を焼付ける
ことからなる、導電性支持体の被覆方法において、
該方法の（１）工程で請求項１から請求項４までのいずれか１項記載の電着塗料を使用することを特徴とする、導電性支持体の被覆方法。
【発明の詳細な説明】
技術分野
本発明は陰極析出可能の水性電着塗料及び導電性支持体の被覆方法に関し、該方法の場合には、
（１）  支持体を陰極析出可能の水性電着塗料に浸漬し、
（２）  支持体を陰極として接続し、
（３）  直流によって支持体上で被膜を析出させ、
（４）  被覆された支持体を電着塗料から取出し、かつ
（５）  析出された塗膜を焼付ける。
背景技術
陰極析出可能の水性電着塗料及び導電性支持体の前記被覆方法は公知である（参照：例えばヨーロッパ特許第３０１２９３号明細書、ドイツ国特許出願公開第３５１８７３２号及び同第３５１８７７０号明細書、ヨーロッパ特許出願公開第４０９０号、同第１２４６３号及び第２６２０６９号明細書、米国特許第３，７９９，８５４号、同第４，０３１，０５０号、同第４，２５２，７０３号及び第４，３３２，７１１号明細書、ドイツ国特許出願公開第３１０８０７３号及び同第２７０１００２号明細書、ヨーロッパ特許出願公開第５９８９５号明細書、ドイツ国特許出願公開第３１０３６４２号及び同第３２１５８９１号明細書）。陰極析出可能の水性電着塗料を用いる陰極電着塗装は、大量生産品、特に自動車のボデーの自動塗装のための方法として実施されてきた。陰極析出可能の水性電着塗料を用いる電着塗装の利点は、例えば環境親和性（溶剤としての水）、極めて良好な収量及び極めて著しい装置のオートメーション化における高い信頼性にある。
本発明の基礎には、特に塗料の流れ跡（Laeufermarkierung）［ランアウト（runout）、ボイルアウト（boilout）］の形成、水滴感受性及び橋形成（Brueckenbildung）［ブリッジング（bridging）］に関して改善された特性を有する塗膜を提供する、新規の陰極析出可能の水性電着塗料を製造するという課題がある。
妨害的な流れ跡（Laeufermarkierung）は、焼付け工程の間に電着塗料が例えば継目から流出し、被覆面上を流れる際に生じる可能性がある。複雑に成形された支持体の場合には、流出する電着塗料は橋の形で凝固することもある。この場合には妨害的な橋形成部が生じる。焼付け前に水又は希釈された電着塗料が、表面は乾燥されているがまだ焼付けられていない電着塗膜上に滴下すると、高い水滴感受性を有する電着塗膜の場合には焼付け後に妨害的な水滴跡が認められる。
前記障害を界面活性剤の添加によって除去することもしばしば試みられている。しかし多くの場合界面活性剤の添加により、新しい妨害的な副作用、例えば発泡及び／又は塗膜の剥離が惹起する。
本発明の基礎には、特に、前記の障害を、新しい妨害的な副作用の発生、例えば発泡及び／又は塗膜の剥離なしに除去するという課題がある。
発明の開示
前記課題は、意外にも、自体公知の陰極析出可能の水性電着塗料に、１〜２０μｍの直径を有するロウから成る粒子を加えることによって解決される。電着塗料中にロウ粒子を混入する際には、電着塗料中に粒子状添加物を混入するためのすべての周知の方法を使用することができる。好ましくは、ロウ粒子を粉末状でもしくは水中、水混合性有機溶剤中又は水混合性有機溶剤から成る混合物中の分散液の形で顔料ペースト中に混入する。
本発明に関する「ロウ」は、次の特性を有する天然物質及び人工的に得られる物質を意味する：
１．  ２０℃で混練可能で、堅固な（fest）乃至破砕性硬さ。
２．  透明乃至不透明であるが、ガラス状でない粗大乃至微細結晶質。
３．  ４０℃を超える温度で分解せずに溶融する。
４．  融点をわずかに超えるとすでに比較的低粘性。
５．  稠度及び溶解度が著しく温度従属性である。
６．  弱い圧力下で艶出し可能である。
物質が前記特性の１つより多くを満足させない場合には、その物質は、本発明の範囲においてはもはや「ロウ」ではない（参照：Ullmanns Enzyklopaedie dertechnischen Chemie；改訂増補第４版；Verlag Chemie；Weinheim；Deerfield Beach, Florida；Basel １９８３，第３頁）
本発明によれば好ましくは、有利には１５０℃未満、特に有利には１４０℃未満、極めて特別な場合には１１５℃未満の融点を有する、場合により改質されたポリオレフィンロウ、特に好ましくは場合により改質されたポリエチレンロウ又はポリプロピレンロウが使用される。極めて好ましくは、１５０℃未満、特に有利には１４０℃未満、極めて特別な場合には１１５℃未満の融点を有し、１〜２０μｍの直径を有する粒子状の、場合により改質されたポリエチレンロウが使用される。
前記のロウから成る粒子は市販されている［ポリエチレンロウ及びポリプロピレンロウ・ヘキスト、Ｈｏｅｃｈｓｔ  ＡＧ；ヴェストヴァクス（Vestowax），Chemische Werke Huels；ポリワクス（Polywax），Petrolite Corporation（米国）；Ｈｉ−ワクス（Ｈｉ−ＷＡＸ），Mitsui Petrochemical Industries（日本）；ＬＡＮＣＯ−ＷＡＸ，Langer＋Co．（ドイツ国）；ＦＯＲＢＥＳＴ，Lucas Meyer GmbH & Co．ＫＧ（ドイツ国）；ＤＥＵＴＥＲＯＮ，Ｗ．Ｏ．Ｃ．Schoener GmbH（ドイツ国）等］。
陰極析出可能の水性電着塗料への本発明によるロウ粒子の添加は、電着塗料が同塗料の全固体分に対して０．０１〜５．００重量％、有利には０．０５〜１．００重量％、特に有利には０．０５〜０．５０重量％のロウを含有する場合に、特に有利な効果を奏する。
前記のロウ粒子は、好ましくは、結合剤としてのアミノ改質陽イオンエポキシ樹脂又はアミノ改質陽イオンエポキシ樹脂から成る混合物及び架橋剤としてのブロックされたポリイソシアネート又はブロックされたポリイソシアネートから成る混合物及び／又は部分ブロックされたポリイソシアネートとの反応によって自己架橋性に変えられたアミノ改質陽イオンエポキシ樹脂又はこのような自己架橋性アミノ改質陽イオンエポキシ樹脂から成る混合物を含有する、陰極析出可能の水性電着塗料中で使用される。前記のロウ粒子は、特に好ましくは、結合剤としてのアミノ改質陽イオンエポキシ樹脂又はアミノ改質陽イオンエポキシ樹脂から成る混合物及び架橋剤としてのブロックされたポリイソシアネート又はブロックされたポリイソシアネートから成る混合物を含有する陰極析出可能の水性電着塗料中で使用される。
アミノ改質陽イオンエポキシ樹脂は、広範囲で結合剤として陰極析出可能の水性電着塗料中で使用されている（参照：例えばドイツ国特許出願公開第３５１８７３２号及び同第３５１８７７０号明細書、ヨーロッパ特許出願公開第４０９９０号及び同第１２４６３号明細書）。アミノ改質陽イオンエポキシ樹脂は、場合により改質されたポリエポキシドをアミンと反応させ、このようにして得られた反応生成物を次に酸で少なくとも部分的に中和しかつ水中で分散させることによって製造することができる。ポリエポキシドとしては、好ましくはポリフェノール、特にビスフェノール−Ａ及びエピハロヒドリン（Epihalohydrin）、特にエピクロルヒドリンから製造された、ポリフェノールのポリグリシジルエーテルを使用する。このようなポリエポキシドは、１種以上のアミンとの反応前又は後に、反応性基の一部分を改質性化合物と反応させることによって改質することができる。改質性化合物の例としては次のものが挙げられる：
ａ）  カルボキシル基を有する化合物、すなわち飽和又は不飽和モノカルボン酸［例えば安息香酸、リノル酸、２−エチルヘキサン酸、ベルザティック酸（Versaticsaeure）］、脂肪族、環状脂肪族及び／又は芳香族の種々の鎖長を有するジカルボン酸（例えばアジピン酸、セバシン酸、イソフタル酸又はダイマー脂肪酸）、ヒドロキシアルキルカルボン酸（例えば乳酸、ジメチロールプロピオン酸）ならびにカルボキシル基を有するポリエステル又は
ｂ）  アミノ基を有する化合物、すなわちジエチルアミン又はエチルヘキシルアミン又は第二アミノ基を有するジアミン、例えばＮ，Ｎ′−ジアルキルアルキレンジアミンすなわちジメチルエチレンジアミン、Ｎ，Ｎ′−ジアルキル−ポリオキシアルキレンジアミンすなわちＮ，Ｎ′−ジメチルポリオキシプロピレンジアミン、シアンアルキル化アルキレンジアミンすなわちビス−Ｎ，Ｎ′−シアンエチル−エチレンジアミン、シアンアルキル化ポリオキシアルキレンアミンすなわちビス−Ｎ，Ｎ′−シアンエチルポリオキシプロピレンジアミン、ポリアミノアミドすなわち例えばベルスアミド（Versamide）、特に末端アミノ基を有する、ジアミン（例えばヘキサメチレンジアミン）、ポリカルボン酸、特にダイマー脂肪酸又はモノカルボン酸、特に脂肪酸からの反応生成物、又はジアミノヘキサン１molとモノグリシジルエーテル又はモノグリシジルエステル、特にα−枝分れ脂肪酸のグリシジルエステル２molとの反応生成物、又は
ｃ）  ヒドロキシル基を有する化合物、すなわちネオペンチルグリコール、ビス−エトキシル化ネオペンチルグリコール、ヒドロキシピバリン酸ネオペンチルグリコールエステル、ジメチルヒダントイン−Ｎ−Ｎ′−ジエタノール、ヘキサンジオール−１，６、ヘキサンジオール−２，５、１，４−ビス（ヒドロキシメチル）シクロヘキサン、１，１−イソプロピリデン−ビス−（ｐ−フェノキシ）−２−プロパノール、トリメチロールプロパン、ペンタエリトリット又はアミノアルコール、すなわちトリエタノールアミン、メチルケトイミン、すなわちアミノメチルプロパンジオール−１，３−メチル−イソブチルケトイミン又はトリス−（ヒドロキシメチル）−アミノメタン−シクロヘキサノンケトイミンならびにまた種々の官能価及び分子量を有するポリグリコールエーテル、ポリエステルポリオール、ポリエーテルポリオール、ポリカプロラクトンポリオール、ポリカプロラクタムポリオール又は
ｄ）  ナトリウムメチラートの存在でエポキシ樹脂のヒドロキシル基でエステル変換される、飽和又は不飽和脂肪酸メチルエステル。
場合により改質されたポリエポキシドは、すでに述べたように、改質性化合物との場合によって行われる反応前又は後に、１種以上のアミンと反応される。アミンは水中で可溶の化合物であることが要求される。使用可能のアミンの例は、モノ−及びジアルキルアミンであり、例えばメチルアミン、エチルアミン、プロピルアミン、ブチルアミン、ジメチルアミン、ジエチルアミン、ジプロピルアミン、メチルブチルアミン等、アルカノールアミン、例えばメチルエタノールアミン、ジエタノールアミン等及びジアルキルアミノアルキルアミン、例えばジメチルアミノエチルアミン、ジエチルアミノプロピルアミン、ジメチルアミノプロピルアミン等。ポリエポキシドは、好ましくは第二アミンもしくは第二アミンから成る混合物と反応される。
アミンと反応されたポリエポキシドは、酸、例えばホウ酸、ギ酸、乳酸、酢酸等でプロトン化されかつ水中で分散される。このようにして得られた結合剤分散液を次に電着塗料の製造のために使用することができる。
自己架橋性アミン改質エポキシ樹脂は、ポリエポキシド、場合により改質性の化合物及びアミンから成る上記反応生成物を、なお少なくとも１種の部分ブロックされたポリイソシアネート、好ましくは少なくとも１種の半分ブロックされたジイソシアネートと反応させることによって製造することができる。このような結合剤は当業者には周知であり、従って本明細書ではこれ以上詳細に記載する必要はない。
好ましく使用されるアミン改質陽イオンエポキシ樹脂は次のようにして製造することができる：
（ａ）  ジエポキシ化合物又は２０００未満のエポキシ当量を有するジエポキシ化合物の混合物を、
（ｂ）  所与の反応条件下でエポキシ基に対して単官能的に反応する、フェノール基又はチオール基を有する化合物又はこのような化合物の混合物と反応させ、この際成分（ａ）及び（ｂ）をモル比１０：１〜１：１、好ましくは４：１〜１．５：１で使用し、成分（ａ）と成分（ｂ）との反応を１００〜１９０℃で、場合により触媒の存在で行う（参照：ドイツ国特許出願公開第３５１８７７０号明細書）ことによって製造されうるエポキシ化合物を、前記のようにアミンと反応させ、水中で分散させることによって前記アミン改質陽イオンエポキシ樹脂が得られる。
また好ましく使用されるアミン改質陽イオンエポキシ樹脂は次のようにして製造することもできる：
１００〜１９５℃で、場合により触媒の存在で行われ、一官能価により（monfunktionell）反応する開始剤（アルコール性ＯＨ基、フェノール性ＯＨ基又はＳＨ基を有する）によって開始される、場合によっては少なくとも１種のモノエポキシ化合物と一緒のジエポキシ化合物及び／又はジエポキシ化合物の混合物の重付加によって製造可能であり、その中にジエポキシ化合物と開始剤が比較的大きい２：１〜１０：１のモル比で組込まれているエポキシ樹脂に形成されうる（参照：ドイツ国特許出願公開第３５１８７３２号明細書）エポキシ化合物を、前記のようにアミンと反応させ、水中で分散させる。
また陰極析出可能の水性電着塗料中で架橋剤としてのブロックされたポリイソシアネートを使用することもすでに久しく公知であり、慣用である（上記の特許文献を参照されたい）。ブロックされたポリイソシアネートは、その中でイソシアネート基がブロック剤（Biockierungsmittel）（例えばアルコール、フェノール、アミン、オキシム等）と反応されているポリイソシアネートであり、ブロック剤は、ブロックされるポリイソシアネート基が、アミン改質陽イオンエポキシ樹脂中に含まれたヒドロキシル基及びアミノ基と、一般には約９０°からの比較的高い温度で初めて反応するように選択されている。ポリイソシアネートとしては、塗料用に適当なすべてのポリイソシアネートを使用することができる。使用可能のポリイソシアネートの例はジイソシアネート、すなわちヘキサメチレンジイソシアネート、２，４−トルイレンジイソシアネート、２，６−トルイレンジイソシアネート、イソホロンジイソシアネート等、ならびにトリイソシアネート、例えば三量化ヘキサメチレンジイソシアネート及び三量化イソホロンジイソシアネートである。またポリイソシアネートとしては、ポリイソシアネートとプレポリマーとから成る混合物、特にポリオールとポリイソシアネートとから成るプレポリマーも使用することができる。使用できるブロック剤としては、例えば次のものが挙げられる：脂肪族、環状脂肪族及び芳香族アルキルモノアルコール、例えばメチル−、エチル−、プロピル−、ブチル−、アミル−、ヘキシル−、ヘプチル−、オクチル−、ノニル−、３，３，５−トリメチルヘキシル−、デシル−及びラウリルアルコールならびにシクロペンタノール及びシクロヘキサノール及びフェニルカルビノール及びメチルフェニルカルビノール。他の使用できるブロック剤はヒドロキシルアミン、例えばエタノールアミン、オキシム例えばメチルエチルケトンオキシム、アセトンオキシム及びシクロヘキサノンオキシム及びアミン、例えばジブチルアミン及びジイソプロピルアミンである。前記のポリイソシアネートはまた自己架橋性陽イオンアミン改質エポキシ樹脂の製造のためにも使用することができる。このためには、ポリイソシアネートを、統計的平均で１分子当り１個のイソシアネート基がブロックされないでいるようにブロックしかつこの部分ブロックされたポリイソシアネートを次にアミン改質エポキシ樹脂と反応させることのみが必要である。
電着塗料は、上記成分の他にもなお顔料、充填剤、有機溶剤、酸化防止剤、界面活性剤等を含有していてもよい。顔料、充填剤及び他の添加剤、例えば本発明により使用されるロウ粒子の混入は、顔料ペーストによって行う。この操作法及び顔料ペーストの製造は当業者に周知である（例えば前記引用の特許文献及びD. H. Parker, Principles of Surface Technology, Intersience Publishers, New York（１９６５）；R. L. Yates, Electropainting, Robert Draper Ltd., Teddington／England（１９６６）及びH. F. Payne, Organic Coating Technology, Band 2, Wiley & Sons, New York（１９６１）を参照されたい）。
電着塗料の固体分は好ましくは７〜３５重量％、特に好ましくは１２〜２５重量％である。アミン改質陽イオンエポキシ樹脂とブロックされたポリイソシアネートとの間の重量比は一般には２０〜１．５、好ましくは５〜２．５である。
本発明による電着塗料を用いて、原則としてすべての導電性支持体を被覆することができる。本発明による電着塗料は特に自動車ボデーの被覆のために使用される。また本発明による電着塗料は、スプレー、塗布、ナイフ塗布等によっても導電性支持体及び非導電性支持体上に適用されかつ焼付けられうる。
次に本発明を、実施例により詳述する。部及び％に関するすべての数値は、なんらかの他の明瞭な指摘がない場合には、重量部である。
１．  架橋剤の製造
１．１  架橋剤１
撹拌機、還流冷却器、内部温度計及び不活性ガス導入管を備えている反応器に、トルイレンジイソシアネート（２，４−異性体８０％及び２，６−異性体２０％から成る混合物）１，３３ｇ及びメチルイソブチルケトン３５６ｇを窒素雰囲気下で予め入れる。ジブチル錫ジラウレート０．７ｇを加えかつ４時間以内にトリメチロールプロパン２９０ｇを少量づつ同じ時間間隔で導入する。反応混合物の温度が４５℃を超えないように冷却を調節する。
トリメチロールプロパンの最後の少量を加えてから３０分後に２１７のＮＣＯ当量（固定量（Festanteile）を基準にする）が測定される。さて、さらなる冷却下にｎ−プロピルグリコール７２２ｇを１時間以内に滴加する。この滴加の最後には温度は８６℃に上昇している。次いで１００℃に加熱し、さらに１時間反応させる。次の検査の際には、ＮＣＯ基はもはや検出できない。次いで冷却し、メチルイソブチルケトン５００ｇで希釈する。このポリウレタン架橋剤の溶液は６９．８％の固体分（１３０℃で１時間測定）を含有している。
１．２  架橋剤２
前記例に記載されているような反応器で、窒素雰囲気下で１９１のＮＣＯ当量を有する三量化ヘキサメチレンジイソシアネート（ＢＡＳＦ社製Basonat  ＰＬＲ  ８６３８）１，１４６ｇ及びメチルイソブチルケトン３３９ｇを撹拌しながら５０℃に加熱する。次にジ−ｎ−ブチルアミン７７４ｇを４時間の間滴加する。この際温度を冷却によって５５℃未満に保つ。次に架橋剤溶液を冷却し、別のメチルイソブチルケトン１４１ｇで希釈する。固体分は７９．５％（１３０℃で１時間測定する）である。
２．  結合剤分散液の製造
反応器で４９０のＥＥＷ（エポキシ当量）を有する、ビスフェノールＡを基剤とするエポキシ樹脂１６９８部を、ドデシルフェノール２２７部及びキシロール１０１部と一緒に窒素雰囲気下で１０５℃に加熱する。溶融物が透明になるやいなや、真空での共沸還流蒸留によって微量の残留水を水分離器によって２０分以内に除去する。次に１３０℃に加熱し、Ｎ，Ｎ−ジメチルベンジルアミン３部を加える。ＥＥＷが１１００の値に達するまでこの温度を保つ。次いでブチルグリコール１２６部、ジエタノールアミン１２７部及びキシロール２２３部を加え、９０℃に冷却する。１時間後にプロプレングリコールフェニルエーテル１２５部及びイソブタノール３１７部で希釈し、６０℃に冷却する。次いで、Ｎ，Ｎ−ジメチルアミノプロピルアミン４０部を加え、９０℃に加熱し、２時間この温度を保つ。次に７０℃に冷却し、プラスティリット（Plastilit）３０６０（ＢＡＳＦ社製ポリプロピレングリコール化合物）２８０部、架橋剤１（１．１項）８０５部及び架橋剤２（１．２項）を加えて、２０分均質化し、この樹脂混合物を分散容器中に移す。そこに乳酸（８８％）９１．７部を加え、脱イオン化水２１１２部を少量づつ加えて撹拌下に希釈する。次に２０分間均質化し、その後脱イオン化水３０００部を少量づつさらに加えて希釈する。
真空での蒸留によって揮発性溶剤を除去し、次に同量の脱イオン化水と交換する。分散液は次の特性値を有している：
固体分：３５％（１３０℃で１時間）
塩基分：０．５７０ミリ当量／ｇ固体
酸  分：０．２２６    〃      〃
ｐＨ  ：６．２
３．  粘性樹脂（Reibharz）の製造
撹拌機、内部温度計、窒素導入口及び還流冷却器を有する水分離器を備えた反応器に、ビスフェノールＡを基剤とする、エポキシ当量（ＥＥＷ）１８８を有するエポキシ樹脂３０．２９部、ビスフェノールＡ９．１８部、ドデシルフェノール７．０４部及びブチルグリコール２．３７部を予め入れる。１１０℃に加熱し、キシロール５０ｇを加え、このものを弱い真空下で存在するかも知れない微量水と一緒に再び留去する。次いでトリフェニルホスフィン０．０７部を加え、１３０℃に加熱する。１５０℃への発熱的熱量変化後に１３０℃でなお１時間反応させる。
反応混合物のエポキシ当量（ＥＥＷ）は８６０である。冷却しかつその間にブチルグリコール９．９１部及びエポキシ当量（ＥＥＷ）３３３を有するポリプロピレングリコールジグリシジルエーテル（ＤＥＲ  ７３２，Dow Chemical）１７．８８部を加える。９０℃で２−２′−アミノエトキシエタノール４．２３部を加え、１０分後にＮ，Ｎ−ジメチルアミノプロピルアミン１．３７部を加える。反応混合物を短時間の発熱後になお２時間、粘度が一定になるまで９０℃に保ち、次にブチルグリコール１７．６６部で希釈する。この樹脂は６９．８％（１３０℃で１時間測定）の固体を有している。
４．  顔料ペーストの製造
４．１  ロウ粒子を含まない顔料ペーストの製造
脱イオン化水６０重量部、酢酸（９０％）１．２重量部及び３．項により製造した粘性樹脂（Reibharz）５０重量部を前混合する。次にカーボンブラック１重量部、塩基性珪酸鉛４重量部、珪酸アルミニウム、例えばＡＳＰ２００（Langer ＋ Co.）１５重量部、二酸化チタン６６重量部及びジブチル錫酸化物４重量部を加えかつ高速ディソルバ撹拌機（Dissolverruehrwerk）により３０分間混合する。次にこの混合物を実験用小型ミルで１２μｍ未満のヘグマン粒度（Hegmann−Feinheit）になるまで１〜１．５時間の間分散させかつ別の水で場合により所望の加工粘度に調節する。
４．２  ロウ粒子を含む顔料ペーストの製造
４．１項で記載したように行う、但し粉末状パラフィンロウ（Forbest ＭＦ II，ハンブルク在Lucas Meyer GmbH & Co. ＫＧ社製）０．５重量部をさらに加える点が異なる。
５．  電着塗料浴の調製
５．１  ロウ粒子を含まない電着塗料浴の調製
２．項により製造した結合剤分散液３９７重量部を、脱イオン化水４６０重量部及び１０％酢酸３重量部で希釈する。このようにして希釈した結合剤分散液中に４．１項により製造した顔料ペースト１４０重量部を撹拌導入する。この電着塗料浴を室温で５日間熟成させる。
５．２  ロウ粒子を含む電着塗料浴の調製
５．１項で記載したように行う、但し４．１項で製造した顔料ペースト１４０重量部の代りに４．２項で製造した顔料ペースト１４０重量部を希釈された結合剤分散液中に導入する点のみが異なる。
６．  被覆すべき試験体の製造
燐酸塩処理した標準試験用薄板を薄板用切断機で半割して１０．５×９．５ｃｍのものにする。両薄板半部の一方を１０．５ｃｍの長辺をもって下方に向けて円錐状心型曲げ装置（Dornbiegegeraet）中に緊定して、該半部の端部が最小直径の位置にあるようにする。次に該薄板半部を円錐状心型を中心にして９０°だけ曲げる。曲げられた薄板を１／１の図面のようにして３個の溶接点によって燐酸塩処理した第２の標準板（１０．５×１９．５ｃｍ）上に固定して、試験面が重なり合って存在するようにする。
７．  ６．項により製造した試験体上における塗料被膜の析出
６．項により製造した試験体をそれぞれ、５．１項及び５．２項により製造した電着塗料中に垂直位置で浸漬しかつ陰極として接続する。塗料皮膜の析出は約３５０ボルトで２分間行う。浴温度は２９℃に保つ。析出された湿潤皮膜を脱イオン化水で洗浄する。次に塗料皮膜を１６５℃で２０分間焼付ける。５．２項により製造した電着塗料浴で被覆した試験体は、５．１項により製造した電着塗料浴によって被覆した試験体と比べて明らかに少ない妨害的な流れ跡及び著しく減少された橋形成を示す。
水滴感受性に対する試験のためには、燐酸塩処理した標準試験板をそれぞれ、５．１項及び５．２項により製造した電着塗料浴中に浸漬し、陰極として接続する。塗料皮膜の析出は約３５０ボルトで２分間行う。浴温度を２９℃に保つ。析出された湿潤皮膜を脱イオン化水で洗浄し、室温で５分間乾燥すると、脱イオン化水から成る水滴をつけている。５分の作用時間後に、塗料皮膜を水平位置で１６５℃で２０分間焼付ける。５．２項により製造した電着塗料浴によって被覆した試験板は、５．１項により製造した電着塗料浴によって被覆した電着塗料浴と比較して明らかに少ない妨害的水滴跡を有している。
0003939749.tif 000002